(57)【要約】【課題】熱特性のバランスに優れた電子写真用トナーを得る方法を提供する。【解決手段】酸基含有ポリエステル樹脂と着色剤と該ポリエステル樹脂を溶解又は分散しうる疎水性有機溶剤を必須成分とする混合物と、水性媒体を、中和剤の存在下、高せん断作用により、混合、攪拌、乳化させて着色剤内包微粒子（ａ）を形成後、引き続き、該微粒子（ａ）を会合させることにより、着色剤内包球形粒子（ｂ）を形成し、液媒体中に分散している該粒子（ｂ）を乾燥粉体として取り出し、かつ前記乳化、会合は高速回転するローターとそれにかみ合うステーター部分からなる分散機を用いて行われることを特徴とする、球形の電子写真用トナーの製造法。【選択図】なし【特許請求の範囲】
【請求項１】
酸基含有ポリエステル樹脂と着色剤と該ポリエステル樹脂を溶解又は分散しうる疎水性有機溶剤を必須成分とする混合物と、水性媒体を、中和剤の存在下、高せん断作用により、混合、攪拌、乳化させて着色剤内包微粒子（ａ）を形成後、引き続き、該微粒子（ａ）を会合させることにより、着色剤内包球形粒子（ｂ）を形成し、液媒体中に分散している該粒子（ｂ）を乾燥粉体として取り出し、かつ前記乳化、会合は高速回転するローターとそれにかみ合うステーター部分からなる分散機を用いて行われることを特徴とする、球形の電子写真用トナーの製造法。
【請求項２】
前記乳化、会合は前記ローター部の周速が、８〜３０ｍ／ｓとなる範囲内で行う請求項１に記載の球形の電子写真用トナーの製造法。
【請求項３】
前記乳化、会合は前記ローター部の周速が、８〜２５ｍ／ｓとなる範囲内で行う、請求項１に記載の球形の電子写真用トナーの製造法。
【請求項４】
水溶性金属化合物の存在下で乳化、会合を行う請求項１〜３のいずれか１項に記載の球形の電子写真用トナーの製造法。
【請求項５】
前記水溶性金属化合物が金属の塩化物であり、その添加量が当該ポリエステル樹脂の酸基の５〜８０ｍｏｌ％となる量である、請求項４に記載の球形の電子写真用トナーの製造法。
【請求項６】
トナーが、ワーデルの実用球形度で０．９５〜１．００となる様にする請求項１に記載の球形の電子写真用トナーの製造法。
【請求項７】
酸基含有ポリエステル樹脂の酸基が、カルボキシル基であり、該酸基の酸価が１〜３０ｍｇ・ＫＯＨ／ｇである、請求項１に記載の球形の電子写真用トナーの製造法。
【請求項８】
前記有機溶剤は、水に対する溶解度が３０重量％以下の疎水性有機溶剤である請求項１に記載の球形の電子写真用トナーの製造法。
【発明の詳細な説明】
【技術分野】
【０００１】
本発明は電子写真法、静電記録、静電印刷等の技術分野において用いられるトナーの製造方法に関する。更に詳しくはポリエステル樹脂を主成分とする新規な球形トナーの製造方法に関する。
【背景技術】
【０００２】
情報の多様化に伴い、情報の表現方法も、これまでのモノクロから、カラー化が要求されるようになってきた。このようなカラー化に対しては、光沢、色相に優れたポリエステル樹脂を結着樹脂として使用したトナーが用いられる。また、情報の高密度化に伴い、解像力、階調整等の画質向上の要望も高まり、トナーの粒子径は、ますます小粒径化する方向にある。
【０００３】
こういった市場動向に対し、従来、ポリエステルを結着樹脂とするトナーは、ポリエステル樹脂固体を顔料等と熱溶融混練した後、体積平均径が６〜１２ミクロンの大きさに粉砕して製造するいわゆる粉砕法によって製造されていた。
【０００４】
この従来の粉砕法で製造したトナーは、形状が不定形にならざるを得ず、特に体積平均径が８ミクロン以下のいわゆる小粒径トナーの場合には粉体としての流動性が極端に悪化するという問題点があった。また、粉砕法トナーの第２の問題点は、小粒径になればなるほどトナー重量当たりに必要な粉砕エネルギーが飛躍的に増大し、コスト高になってしまうことである。
【０００５】
このような背景から、粉砕法によらない新規なトナーの製造法（非粉砕法）が種々提案されてきている。その代表例がいわゆる重合法である。この方法はビニルモノマーに顔料等を分散させた油相にラジカル重合開始剤を加え、水中に懸濁させて重合反応せしめ、トナー粒径の球形の懸濁重合粒子を得るものであるが、この場合当然のことながら、樹脂の主成分はラジカル重合が可能なビニル重合体に限られており、ポリエステル樹脂を結着樹脂とすることはできなかった。
【０００６】
また、分散安定剤の存在下に、ポリエステル樹脂を水性媒体中に乳化、分散してトナー粒子を得る製法が提案されている（特許文献１、特許文献２参照）。しかし、これらの方法は次の欠点を有している。すなわち、少しでもトナー表面に残留しているとトナーの帯電特性に重大な悪影響が出ることはよく知られている分散安定剤や界面活性剤が、使用されている点である。これらの安定剤は、完全に洗浄して除去する必要性があるが、一般に除去は極めて困難であり、特にトナーが小粒径になるほど困難になる。
【０００７】
一方、コアセルベーションの原理を用いたトナーの製法が提案されている（特許文献３参照）。すなわち、この公報では、酸基を中和することで樹脂自体の親水性を増加したポリエステル樹脂に、水を添加していくことで、水性媒体中に樹脂を析出させ、粒子を得る製法が提案されている。
【０００８】
また、ここで得られたトナー粒子は、球形であり、従来の不定形あるいはラウンドシェイプの粒子に比べ、転写効率が高く、また小粒径になっても粉体流動性が優れており、加えて、着色剤等が樹脂に内包され粒子表面への露出がほとんどないために、各トナー粒子の表面状態は格段に均一性が優れている、という従来にない特徴を有するものである。
【特許文献１】特開平７−３３３９０１号公報
【特許文献２】特開平８−１７９５５５号公報
【特許文献３】特開平８−２１１６５５号公報
【発明の開示】
【発明が解決しようとする課題】
【０００９】
しかしながら、このような中和により樹脂の自己水分散性を発現させ、コアセルベーションを利用して得られるトナーの製造には、本発明者らの検討では次のような問題点があった。
【００１０】
すなわち、上記公報では、テトラヒドロフランのような水溶性有機溶剤を用い、かつ中和により水に対し親和性を増加させたポリエステル樹脂を用いて、親水ー疎水性のバランスにより、樹脂粒子を水性媒体中に析出させるため、ポリエステル樹脂中に含まれる親水性の高い成分（主に低分子量成分）が析出できずに、水性媒体中に多量に残存していた。
【００１１】
その結果、トナーのガラス転移温度、溶融粘度が上昇してしまい、本来、ポリエステル樹脂が有していた熱特性を反映できず、熱特性のバランスが崩れてしまうという問題点を有していた。
【００１２】
水性媒体中への溶出量を加味して樹脂設計をすることも考えられるが、組成が変わると、溶出量も変化するし、また、溶出量が多いため、樹脂設計のみではカバーできないという、製法に起因する本質的な問題を内在していた。
【００１３】
本発明は、このような点に鑑みなされたものであり、熱特性のバランスに優れた、球形、かつ小粒径の黒トナー、及び良好な色相と光沢を有する静電潜像現像用のフルカラートナーを提供することを目的とする。
【課題を解決するための手段】
【００１４】
上記目的を達成するために、本発明の電子写真用トナーの製造法は、酸基含有ポリエステル樹脂と着色剤と疎水性有機溶剤を必須成分とする混合物と、水性媒体を、中和剤の存在下、高せん断作用により、混合・攪拌、乳化させて着色剤内包微粒子（ａ）を形成後、引き続き、該微粒子（ａ）を会合させることにより、着色剤内包球形粒子（ｂ）を形成し、液媒体中に分散している該粒子（ｂ）を乾燥粉体として取り出し、前記乳化、会合は高速回転するローターとそれにかみ合うステーター部分からなる分散機を用いて行われることを特徴とする。
【００１５】
すなわち、本発明は、疎水性の有機溶剤に溶解もしくは分散した酸基含有ポリエステル樹脂を中和することで自己水分散性（親水性）を増加させ、実質的にソープフリーの条件下で、高速回転するローターとそれにかみ合うステーター部分からなる分散機を用いてせん断力をかけ、強制的に転相乳化を生じさせ、水性媒体中に微粒子を生成させる。そのため、水性媒体中に残存する樹脂成分が極わずかであり、その結果、転相前後で結着樹脂の熱特性の変化がほとんど見られない、また、微粒子を生成後、該微粒子を会合させることにより、良好な粒度分布を有する、着色剤内包球形トナー粒子が得られることを見いだし、本発明を完成させるに至った。
【発明の効果】
【００１６】
本発明の製法では、疎水性有機溶剤を用いて、強制乳化により微粒子を生成させ、その後、粉砕と会合の競合により、粒子を成長させる、いわゆる乳化分散会合法によりポリエステル樹脂を主結着樹脂とする球形トナーが得られる。その際に、湿式法で問題となる水性媒体中への水可溶成分の流出が少なく、使用したポリエステル樹脂とほぼ同性能の熱特性を有したトナー粒子を得ることができる。また、粗大粒子の混在がなく、良好な粒度分布を有した粒子を得ることができる。また、該乳化分散会合法によれば、広範囲のポリエステル樹脂を使用でき、かつそれを球形化できるという、顕著な効果も有する。
【発明を実施するための最良の形態】
【００１７】
本発明の工程を説明する前に本発明で使用する各成分の説明をする。酸基含有ポリエステル樹脂は、結着剤樹脂として用いられる。この酸基としては、各種のものがあるが、中でもカルボキシル基が好ましい。
【００１８】
本発明で用いられる酸性基含有ポリエステル樹脂としては、通常の重縮合反応によって製造できる。即ち、溶剤の存在下もしくは非存在下において原料の多塩基酸と多価アルコールとを触媒の存在下に脱水重縮合を行って製造することが出来る。多塩基酸はそのアルキルエステル化物を使用して脱メタノール重縮合を行ってもよい。
【００１９】
使用する多塩基酸としては、例えばテレフタル酸、イソフタル酸、無水フタル酸、無水トリメリット酸、ピロメリット酸、ナフタレンジカルボン酸などの芳香族カルボン酸類、無水マレイン酸、フマール酸、コハク酸、アルケニル無水コハク酸、アジピン酸などの脂肪族カルボン酸類、シクロヘキサンジカルボン酸などの脂環式カルボン酸類が挙げられる。これらの多塩基酸を１種又は２種以上用いることができる。
【００２０】
多塩基酸に代えて、多塩基酸誘導体、例えば多塩基酸無水物又は上記した多塩基酸アルキルエステル等を使用することが出来る。多塩基酸アルキルエステルとしては、多塩基酸メチルエステルが好ましい。勿論、これら多塩基酸のみを用いても良いし、多塩基酸を主体として、その一部が同誘導体である混合物を用いることも出来る。
【００２１】
使用する多価アルコールとしては、例えばエチレングリコール、プロピレングリコール、ブタンジオール、ヘキサンジオール、ネオペンチルグリコール、グリセリンなどの脂肪族ジオール類、シクロヘキサンジオール、シクロヘキサンジメタノール、水添ビスフェノールＡなどの脂環式ジオール類、ビスフェノールＡのエチレンオキサイド付加物、ビスフェノールＡのプロピレンオキサイド付加物などの芳香族系ジオール類が挙げられる。これらの多価アルコールの１種又は２種以上用いることができる。
【００２２】
当該ポリエステル樹脂としては、酸成分及びアルコール成分いずれも、芳香族環を有するものを必須として得たものが好ましい。
【００２３】
本発明のトナーがフルカラー複写機、フルカラープリンタに用いられるトナーである場合には、当該ポリエステル樹脂のガラス転移点（Ｔｇ）は、５０〜７５℃であるのが好ましく、より好ましくは５５〜７０℃である。ガラス転移点が上記範囲であると、トナーとしての耐熱凝集性の不良も少なく、良好な定着性も兼備したものとなる。
【００２４】
本発明のトナーがフルカラー複写機、フルカラープリンタに用いられる様な有彩色のトナーである場合には、樹脂の１００℃における溶融粘度は、１０4〜１０6ポイズであるのが好ましく、より好ましくは１０4〜５×１０5ポイズである。この範囲であると、定着ヒートロールのシリコンオイル供給量にも依るが、紙の巻き付きやオフセット現象が起こり難くなる。しかも、紙上に転写したシアン、マゼンタ、イエロー、ブラック各色トナーの定着時における溶融混合もより良好か完全となり、定着時の画像平滑性も、発色も良好となる。
【００２５】
ポリエステルの酸基の含有量は、例えば、上記の多塩基酸と多価アルコールの配合比と反応率により、ポリエステルの末端のカルボキシル基を制御することによって調整することができる。あるいは多塩基酸成分として、例えば無水トリメリット酸や、多価アルコールとして例えばジメチロールプロピオン酸等を使用することによってポリエステルの主鎖中にカルボキシル基を有するものが得られる。
【００２６】
例えば重縮合反応は酸価と軟化点が所定の値となったところで終了することで、本発明で使用できる酸基含有ポリエステル樹脂を得ることができる。
【００２７】
本発明で使用するポリエステル樹脂の合計酸基の酸価は１〜３０ｍｇ・ＫＯＨ／ｇであることが必要であり、より好ましくは２〜２０ｍｇ・ＫＯＨ／ｇである。上記範囲であれば、中和率の簡便な調整で、転相乳化後の微粒子に粗大粒子が混入することなく、適切な粒子径の粒子のみシャープに得られるので好ましい。これはおそらく、顔料とポリエステル樹脂の酸性基が相互作用するためではないかと考えられる。
【００２８】
本発明に使用するポリエステル樹脂の重量平均分子量は２,０００〜１００,０００であることが好ましい。この範囲の中、フルカラー用トナーとしては５,０００〜２０,０００であることが好ましい。この範囲であると、トナーバインダーとして強靭でありＯＨＰシートへの定着性も良好となる。しかも、ポリエステル樹脂のシャープメルト性に優れ、色相も良好となるため、フルカラー用として好ましい。
【００２９】
本発明においては、結着剤樹脂として全て（１００重量％）上記のようなポリエステル樹脂を使用するのが好ましいが、必要に応じて４０重量％未満であれば他の樹脂を添加しても良い。この様なものとしては、例えば、スチレンアクリル樹脂、ウレタン樹脂、エポキシ樹脂、スチレンブタジエン樹脂、石油樹脂などを挙げることが出来る。その場合でも結着剤樹脂全体としての酸基の含有量は、酸価として１〜３０ｍｇ・ＫＯＨ／ｇとするのが好ましく、結着剤樹脂全体としての重量平均分子量は２,０００〜１００,０００として用いるのが好ましい。
【００３０】
本発明で使用される着色剤としては、従来、電子写真の分野で使用されてきた無彩色又は有彩色の着色剤をいずれも用いることができ、以下のものが例示できる。なお、着色剤としては、通常は顔料のみ又は顔料を主体としたものが使用出来る。
【００３１】
黒色顔料としては、例えば、各種カーボンブラック、酸価銅、二酸化マンガン、アニリンブラック、フェライト、マグネタイトなどが使用できる。
【００３２】
黄色顔料としては、例えば、黄鉛、亜鉛黄、カドミウムイエロー、黄色酸化鉄、黄土、チタン黄、ナフトールイエローＳ、ハンザイエロー１０Ｇ、ハンザイエロー５Ｇ、ハンザイエローＧ、ハンザイエローＧＲ、ハンザイエローＡ、ハンザイエローＲＮ、ハンザイエローＲ、ピグメントイエローＬ、ベンジジンイエロー、ベンジジンイエローＧ、ベンジジンイエローＧＲ、パーマネントイエローＮＣＧ、バルカンファーストイエロー５Ｇ、バルカンファーストイエローＲ、キノリンイエローレーキ、アンスラゲンイエロー６ＧＬ、パーマネントイエローＦＧＬ、パーマネントイエローＨ１０Ｇ、パーマネントイエローＨＲ、アンスラピリミジンイエロー、その他イソインドリノンイエロー、クロモフタルイエロー、ノボパームイエローＨ２Ｇ、縮合アゾイエロー、ニッケルアゾイエロー、銅アゾメチンイエロー等が挙げられる。
【００３３】
赤色顔料としては、例えば、赤色黄鉛、モリブデンオレンジ、パーマネントオレンジＧＴＲ、ピラゾロンオレンジ、バルカンオレンジ、インダスレンブリリアントオレンジＲＫ、インダスレンブリリアントオレンジＧＫ、ベンジジンオレンジＧ、パーマネントレッド４Ｒ、パーマネントレッドＢＬ、パーマネントレッドＦ５ＲＫ、リソールレッド、ピラゾロンレッド、ウォッチンングレッド、レーキレッドＣ、レーキレッドＤ、ブリリアントカーミン６Ｂ、ブリリアントカーミン３Ｂ、ローダミンレーキＢ、アリザリンレーキ、パーマネントカーミンＦＢＢ、ベリノンオレンジ、イソインドリノンオレンジ、アンスアンスロンオレンジ、ピランスロンオレンジ、キナクリドンレッド、キナクリドンマゼンタ、キナクリドンスカーレット、ペリレンレッド等が挙げられる。
【００３４】
青色顔料としては、例えば、コバルトブルー、セルリアンブルー、アルカリブルーレーキ、ピーコックブルーレーキ、ファナトーンブルー６Ｇ、ビクトリアブルーレーキ、無金属フタロシアニンブルー、フタロシアニンブルー、ファーストスカイブルー、インダスレンブルーＲＳ、インダスレンブルーＢＣ、インジコ等が挙げられる。
【００３５】
なお、これらの着色剤の添加量は、トナー中における結着剤樹脂１００重量部に対し、１〜２０重量部、好ましくは、２〜１０重量部となるようにする。
【００３６】
その他の添加剤としては、公知慣用の種々のものが挙げられる。この様なものとしては、例えば、オフセット防止剤として各種のワックス類、また、正帯電性、又は負帯電性の帯電制御剤を用いることもできる。
【００３７】
本発明において使用される、疎水性の有機溶剤の特性としては、まず、使用する酸基含有ポリエステル樹脂を溶解、又は分散しうるものでなければならない。次に、水溶解性の有機溶剤は好ましくなく、水に対する溶解度（２０℃）が３０重量％（ｗｔ％）以下のものを使用するのが好ましい。水溶解性の有機溶剤を使用すると、転相後、水性媒体中に残存する樹脂成分が増加するため好ましくない。使用する有機溶剤は、上記条件を満たしていれば混合系でもよいが、溶剤回収、溶剤再使用等の生産性の面から、水への溶解度が３０重量％以下の疎水性有機溶剤のみの単独溶剤の使用が好ましい。
【００３８】
ポリエステル樹脂が溶解又は分散可能か否かは、樹脂の構成モノマー種、比率、分子量、架橋程度等により、一概にはいえないが、例えば、以下の有機溶剤が使用できる。この溶解又は分散可能か否かは、用いるポリエステル樹脂を用いる有機溶媒と混合撹拌してみることにより容易に確認できる。
【００３９】
有機溶剤としては、例えば、トルエン、キシレン等の炭化水素類、塩化メチレン等のハロゲン化炭化水素類、酢酸エチル、酢酸ブチル、酢酸イソプロピル等のエステル類、メチルエチルケトン、メチルイソブチルケトン、ジイソブチルケトン等のケトン類等が挙げられる。なかでも、水性媒体中から該有機溶剤を容易に除去できるものが好ましく、さらに、粒子内部に残存しにくいものが好ましい。本発明では、上記理由から、メチルエチルケトンが好適に使用される。
【００４０】
本発明で使用する中和剤は、ポリエステル樹脂に含まれる酸基、好ましくはカルボキシル基を中和して、塩構造とし、樹脂の親水性を増加し、転相乳化性を発現させるとともに、水性媒体中での粒子の分散を安定化させるために必須のものであり、各種塩基性化合物が使用できる。
【００４１】
本発明における塩基性化合物のうち、無機の塩基性化合物としては、例えば水酸化ナトリウム、水酸化カリウム、水酸化リチウムなどのアルカリ、それらの炭酸塩、それらの酢酸塩など、およびアンモニアなどが挙げられる。有機の塩基性化合物としては、例えばメチルアミン、ジメチルアミン、トリメチルアミン、エチルアミン、ジエチルアミン、トリエチルアミンなどのアルキルアミン類、ジエタノールアミンなどのアルカノールアミン類などを使用することができる。塩基性化合物はそのまま用いてもよいが、通常は水溶液の形態として用いる。
【００４２】
これらの中でも、後に述べる逆中和の工程と乾燥の工程で大部分が除去され、弊害が少ない点で、アンモニア水を用いるのが特に好ましい。他の無機塩基性化合物はトナーの内部にイオンとして残留すると帯電特性に悪影響を与える心配がある。また有機アミン類も内部に残留すると、複写機やプリンターの使用条件によっては衛生上好ましいものではない。
【００４３】
本発明では、酸基含有ポリエステル樹脂を含む微粒子の会合を促進するために、水溶性金属化合物が好適に使用できる。
【００４４】
本発明で用いられる水溶性金属化合物としては、公知慣用のものが挙げられるが、ポリエステル樹脂中の酸性基と相互作用可能な２価以上の金属の塩化物がより好適に使用される。水溶性金属化合物としては、好ましくは金属の塩化物、例えば塩化バリウム、塩化カルシウム、塩化第一銅、塩化第二銅、塩化第一鉄、塩化第二鉄等が挙げられる。
【００４５】
本発明の製法は、着色剤を含んだ樹脂溶液の有機相が、高せん断力により混合、撹拌され、水性媒体中に転相乳化され、微粒子を形成する。さらに、該微粒子を会合させ、トナーサイズの着色剤内包球形粒子を製造する。そのため、樹脂の凝集力、さらに詳しく言えば、着色剤が分散された樹脂の凝集力が低いと、会合速度よりも粉砕速度が速くなり、見かけ上、粒子が成長しないという現象が生じる。このとき、上記水溶性金属化合物を添加することにより、樹脂の凝集力が向上し、会合速度が粉砕速度よりも速くなり、会合による粒子成長によりトナーサイズの粒子を得ることが可能になる。特に、ジスアゾ系黄色顔料又はキナクリドン系赤色顔料を用いた時に、この処方は有用である。
【００４６】
使用する水溶性金属化合物の量は、適宜調整すればよいが、通常、ポリエステル樹脂の酸基の５〜８０ｍｏｌ％となる量、好ましくは、同１０〜６０ｍｏｌ％となる量である。この範囲では、樹脂の凝集力が高くなりすぎることなく、粗大粒子も発生し難く、好ましい。
【００４７】
次に、本発明の製造工程について、詳細に説明する。本発明の製法は、まず酸基含有ポリエステル樹脂と着色剤と該ポリエステル樹脂を溶解又は分散しうる疎水性有機溶剤を必須成分とする混合物と、水性媒体を、中和剤の存在下、高速回転するローターとそれにかみ合うステーター部分からなる分散機を用いて高せん断作用により、混合・攪拌、乳化させて着色剤内包微粒子（ａ）を形成する第一工程、引き続き、該微粒子（ａ）を会合させることにより、所望のトナーサイズの着色剤内包球形粒子（ｂ）を形成する第二工程、次いで、液媒体中に分散している該粒子（ｂ）を乾燥粉体として取り出す第三工程からなる。
【００４８】
まず、第一工程から説明する。第一工程では、例えば酸性基含有ポリエステル樹脂と、着色剤を前記した様な有機溶媒に公知慣用の方法により分散し、着色剤が分散された樹脂溶液（以下、ミルベースと呼ぶことがある）を調整する。この場合、ニーダーあるいは二本ロールにより溶融混練し、その後、該ポリエステル樹脂を疎水性有機溶剤に溶解、又は分散することが出来る。または、該ポリエステル樹脂を疎水性有機溶剤中に溶解、又は分散した樹脂溶液と着色剤を、ボールミル、サンドミル、アジテーターミル等により湿式で分散してもよい。さらに、着色剤分散は使用する樹脂の一部のみを使ったいわゆるマスターバッチ方式を採用しても良い。
【００４９】
着色剤の含有量は、着色剤と結着剤樹脂との合計を１００重量％とした時、２〜１０重量％となる様にするのが好ましい。着色剤としては、必要に応じて２種以上の顔料を併用しても良い。さらに、帯電制御剤、滑剤、オフセット防止剤など、公知のトナー用の添加剤を必要に応じて添加しても良い。
【００５０】
本発明で水性媒体とは、水のみ又は水を主成分として含む液媒体をいう。水としては、例えば水道水、脱イオン水、精製水、純水、超純水等が使用できるが、好ましくは脱イオン水が使用される。
【００５１】
本発明に於ける微粒子（ａ）の形成では、公知慣用の乳化分散機、特に、粒子径を０．５〜６μｍ程度の範囲にコントロールできる乳化分散機が使用できる。例えば、一般的に高速せん断タービン型分散機といわれるもので、ホモミクサー（特殊機化工業社製）、デイスパー（特殊機化工業社製）、ウルトラ・タラックス（ドイツ）、ケデイミル（アメリカ）、シャーフロー（アメリカ）、シルバーソンミキサー（イギリス）、ハレルホモジナイザー（ドイツ）などが挙げられる。
【００５２】
また、スラッシャー（三井鉱山株式会社）やキャビトロン（株式会社ユーロテック）のような高速回転するローターとそれに噛み合うステータによる連続乳化分散機、マイクロフルイダイザー（みづほ工業株式会社）、マイクロホモジナイザー（みづほ工業株式会社）、マントン・ゴーリンホモジナイザー（ゴーリン社）やナノマイザー（ナノマイザー株式会社）のような特殊形状のチャンバーとポンプの供給エネルギーとの相互作用による乳化分散機、スタテイックミキサー（ノリタケカンパニー）のような駆動部のない静止型管内連続混合器が挙げられる。
【００５３】
しかし、中でも高速回転するローターとそれにかみ合うステーター部からなり、キャビテーションによる高速流により発生するせん断力と、回転部分で発生するせん断力、及び高速流が衝突する事で発生するせん断力により混合、撹拌する方式の、ホモミクサー（特殊機化工業社製）、あるいはスラッシャー（三井鉱山株式会社）やキャビトロン（株式会社ユーロテック）が好適である。
【００５４】
つまり、高せん断力としては、回転、圧力降下、衝突などから選ばれる１種以上の原理の組み合わせにより発生した、高い複合せん断力を利用するのが好ましい。
【００５５】
この時の連続式乳化機としては、円盤の円周上に多数のスリットを有する突条の複数が同心円の異なる半径の位置に設けられたローターと、同様のステーターとが一対となったローターステーターを有し、ローターの突条とステーターのそれとが交互になる様に、微小間隙をもって嵌合され、ローター及び／又はステーターが前記同心円の軸中心に回転できる様になっており、前記回転軸と同軸に、前記一対のローターステーターが複数設けられた構造であり、ローターとステーターを軸中心に反対方向に高速回転させるか或いはローターとステーターのいずれか一方を固定しもう一方を軸中心に高速回転させながら、複数のローターステーターの、それぞれの、交互となったローターの突条とステーターのそれとの微小間隙及び各突条に設けられたスリットに液体を連続して通過させる様にして混合を行う連続式乳化分散機が特に好適に使用できる。
【００５６】
また、本発明の製法では、上記高せん断力でミルベースを混合、撹拌している中に、中和剤の存在下、水性媒体を添加すると同時に転相乳化させるのが好ましい。このとき、ミルベースとしては、固形分含有率３０〜８０重量％、中でも固形分含有率３０〜６０重量％としたものを用いるのが好ましい。この範囲なら、高い生産効率を保ったまま、転相乳化後の微粒子の粒度分布を狭くでき（粗大粒子が混在することが少ない）、会合後の粒度分布も狭くなるため好ましい。
【００５７】
回転により高せん断力を発生させる連続乳化機を用いる場合、ローター部の周速は顔料の種類、樹脂種により適宜最適な条件が決められるが、周速が８〜３０ｍ／ｓ、より好ましくは８〜２５ｍ／ｓの範囲であれば、初期分散径を適切なものとすることが出来、水の巻き込みも少なくなるので、その結果、得られる粒子に空隙が少なく、色相、粒子強度等の点で、いずれにも優れたものとなる。また、会合後も微粒子が少なく出来るため好ましい。
【００５８】
添加する水性媒体の量は、ミルベースの有機溶剤量に対し、１００〜３００重量％となる量が好ましい。
【００５９】
本発明の製法では、均一に着色剤が分散された粒子を得るには、水性媒体の添加方法が、意外と重要である。この添加は、所定量の水性媒体をあらかじめ仕込んでいても、あるいは一部を仕込んだ後、残量を加えて転相してもよいが、より好ましくは、所定量の水性媒体全量をより短時間に添加し、速やかに転相させることが好ましい。このようにすることで、最少量の水性媒体量で転相が可能になる。さらに、このような方法を取ることによって、転相乳化現象を確実に行わせることが出来るうえ、第二工程での会合も容易に進行させることが出来るという利点がある。転相条件によっては、所定量の水性媒体全量を加えても、転相までに時間がかかる場合もあるが、この場合には粗大粒子が発生しやすくなるため、水性媒体の添加後速やかに転相が開始するように、転相条件を変更することが好ましい。
【００６０】
水性媒体を滴下する場合には、水性媒体が有機溶剤あるいは中和された樹脂に溶解あるいは吸着され、細分化されるため転相水量が大幅に増加する。そのため、水性媒体の添加速度は、有機溶剤あるいは中和された樹脂に溶解あるいは吸着され、細分化される速度よりも速くする必要がある。
【００６１】
また、ミルベースと水性媒体をあらかじめフ゜レミキシンク゛した後、高せん断力により転相乳化すること
も可能だが、ミルベースと水性媒体をフ゜レミキシンク゛した段
階で、顔料が凝集する場合があり、その場合には、均一な粒子が容易に形成でき難くなるため、好ましくない。
【００６２】
また、水性媒体の添加における、この転相温度は、５〜５０℃、より好ましくは１０〜５０℃とする。転相温度が５℃よりも低いと粗大粒子が残存しやすくなり好ましくない。また５０℃よりも高くなると微粒子が発生しやすくなり、やはり好ましくない。
【００６３】
中和剤は、酸基含有ポリエステル樹脂を中和するために用いられる。この中和剤は、所定量をミルベース中に添加しても、あるいは水性媒体に添加していてもよいが、通常前者が採用される。また、中和量は、当該樹脂の酸基、好ましくはカルボキシル基の２０〜９０ｍｏｌ％となる範囲内である。この範囲であると、転相が容易に起こり易く、しかも微粒子も発生し難いので、好ましい。
【００６４】
第一工程で得られる微粒子（ａ）の粒度分布は、均一、かつシャープであることが望ましい。また、ここで得られる微粒子の粒子径は、２〜８μｍ、好ましくは３〜６μｍとなる様にするが好ましい。この様な範囲とすれば、会合後も微粒子が残存し難くなるため好ましい。しかも、粗大粒子が混在することも少なくなる傾向となるため好ましい。
【００６５】
つぎに、本発明の製法の第二工程について説明する。この第二工程は、第一工程で得られた微粒子をそれよりも大きな粒子径となる様に会合させる工程である。これは平均粒子径同志との比較で、会合前に比べて会合後が、相対的に見て、より大きな粒子径となる様にする。
【００６６】
第二工程では、第一工程から引き続き、第一工程と同様高せん断力下で会合を行うのが好適であり、複合高せん断力下で会合を行うのが最も好ましい。会合は、第一工程よりも低せん断力、あるいは、例えば、フアウドラー翼、パドル翼、プロペラ翼、アンカー翼などの低せん断力の攪拌装置に変えて混合・攪拌する事によっても可能であるが、この場合、粗大粒子の発生が生じる傾向にあるため、好ましくない。また、第一工程よりも高せん断力で行ってもよいが、場合によっては、会合よりも粉砕の速度が速くなり、微粒子が発生する傾向にあるため好ましくない。第二工程における会合は、第一工程と同様の撹拌、混合条件で行うのが好ましい。
【００６７】
本発明の製法の好適な方法では、複合せん断力下で粉砕と会合の競合下に、粒子成長を行うのが特徴であり、そのため、特に、粗大粒子の混在が少なく、かつ特に、粒度分布に優れたトナーサイズの着色剤内包球形粒子が得られる。また、該複合せん断力をかけることにより、粒子内への水の巻き込みがなく、空隙のない、均一な球形粒子が得られる。
【００６８】
以下、本発明の製法を、乳化分散会合法と略記する。
【００６９】
乳化分散会合法における粒径制御は、例えば、撹拌時間等により行われ、撹拌時間を制御することで、第一工程で得られた平均粒子径よりも大きい粒子径、通常、平均粒子径が３〜１３μｍのものが容易に得られる。
【００７０】
尚、本発明において平均粒子径は、例えばトナーの製造において通常使われる「コールターマルチサイザー」（株式会社日科機）で測定した５０％体積平均粒子径が採用できる。本発明でトナーを製造するに当たっては、特に有彩色顔料を用いたフルカラー複写機用乾式粉体トナーとしては、３〜８μｍのいわゆる小粒径トナーとすることが好ましい。この平均粒子径範囲であると、トナーの流動性が良好で、かつ画像の解像力も高いので好ましい。
【００７１】
また、本発明の製造方法によれば、トナー粒子は、実質球形であり、ワーデルの実用球形度で０．９５〜１．００の好ましいものが容易に得られる。
【００７２】
ここでワーデルの実用球形度とは、粒子の投影面積に等しい面積を持つ円の直径と粒子の投影像に外接する最小円の直径との比で表せる値をいう。具体的にはスライドグラス上にトナーを適当量とり、個々のトナー粒子が相互に接触したり、重なったりしないように分散させる。これらトナー粒子をルーゼックス４５０（日本レギュレーター製）により、ＣＲＴ画面上に顕微鏡の倍率５００倍で写し出す。ここでルーゼックス４５０は個々の粒子が分離して存在すれば、任意のものを自由に選び、その投影面積を測定することができるのでこれから等しい面積をもつ円の直径が計算できる。一方、このＣＲＴ画面をそのまま写真撮影し粒子の投影像に外接する最小円の直径を作図より求める。ここでは上記の比の値をランダムに選んだトナー粒子１００個について計算しその平均値を求めて「ワーデルの実用球形度」とすることが出来る。このワーデルの実用球形度で０．９５以上であると、トナーの流動性が特に好ましい。
【００７３】
乳化分散会合法では、疎水性溶剤を用いて、高せん断力により、強制的に水性媒体中に転相乳化することで微粒子を生成させる。そのため、水性媒体中に残存する水可溶成分は非常に少ない。先に述べた水溶性溶媒を用い、コアセルベーションを利用した粒子生成法では、水性媒体中に水可溶成分が残存するためトナーの製法としては好ましくない。
【００７４】
一方、疎水性有機溶媒を用い、低せん断力と、親水−疎水性のバランスのみから転相乳化しようとしても、多量の転相水（転相のための水性媒体）を添加しないと転相を生じず、しかも良好なトナー粒子は得られない（着色剤分散が不均一になるとともに、水の巻き込みが発生する）。
【００７５】
この場合、アルコール系の助溶剤を添加することで転相可能となるが（実質水溶性溶媒となる）、やはり、水可溶成分が多量に発生する点と、使用可能な樹脂の特性が限定され、なをかつ、乳化しなかったり、異形粒子となりやすく、熱特性を容易に調整することができないので、好ましくない。
【００７６】
乳化会合分散法では、上記したように幅広い樹脂特性に対応し、何ら特別なポリエステル樹脂を使用する必要がなく、粉砕法で使用されるのと同様のポリエステル樹脂を用いて、球形トナーを得ることが可能となる。また、粉砕法では、粉砕性が悪く生産性の低い樹脂（堅い樹脂）でも、本発明の製法では、容易にトナー化することが可能となる。
【００７７】
乳化分散会合法における会合停止は、例えば、せん断力を低下させたり無くしたり、液媒体の希釈したり、中和剤を添加したりする等により達せられる。せん断力の低下は、乳化会合を行った装置が、前記好適な乳化分散機であるローターを有するものである場合には、せん断力を６ｍ／ｓより減少させればよい。また、粒子を含む液媒体を水により固形分含有量が２０％以下となるように希釈してもよい。また、カルボキシル基の中和率を上げ、液媒体中での分散安定性を増加させる目的で、該カルボキシル基の１０〜５０ｍｏｌ％を中和する量の中和剤を添加してもよい。
【００７８】
本発明の製法の第三工程では、第二工程で得られた粒子の液分散体から、液媒体を除去し、トナー粉体を得る工程である。
【００７９】
さらに詳細には、まず、第二工程で得られた粒子の液分散体から有機溶剤の一部、あるいは全部を留去してから、トナー原体粒子を濾別する。場合によっては、ウエットケーキは水洗した後に、酸そのもの又はその水溶液を注いで、粒子表面に存在する中和塩構造を酸型に変換（逆中和という場合がある）した後に、再度良く水洗を行い、乾燥してトナー原体を得る。
【００８０】
この酸としては、公知慣用のものが使用できるが、通常は水溶液が使用される。好適には、希塩酸が用いられる。
【００８１】
乾燥は、公知慣用の方法がいずれも採用できるが、例えばトナー粒子が熱融着や凝集しない温度で、常圧下又は減圧下で乾燥してもよいし、凍結乾燥するという方法も挙げられる。また、スプレードライヤー等を用いて、水性媒体からのトナー粒子の分離と乾燥とを同時に行うという方法もある。
【００８２】
また、本発明のトナー粒子は、樹脂包埋しミクロトームで切断した断面をＴＥＭ（透過型電子顕微鏡）で観察したところ、着色剤は粒子に内包されて均一に分散し、ボイド（粒子内空隙）の存在は認められない。
【００８３】
得られた球形の着色剤内包球形粒子からなる乾燥粉体トナーは、そのままでも電子写真用トナーとして使用することができるが、例えば、疎水性シリカ、酸化チタン、酸化アルミニウムなどの無機微粒子や各種ポリマ微粒子などから適当なものを選択し、外添処理をしてからトナーとして使用する方が好ましい。これら無機微粒子やポリマ微粒子は、比較的大きな粒子径のものと比較的小さな粒子径のものとを併用することもできる。
【００８４】
この様にして得られた本発明の電子写真用トナーは、キャリアと組み合わせることにより二成分現像剤として、また非磁性一成分トナーあるいは磁性一成分トナーとして使用することができる。
【００８５】
キャリアとしては、公知慣用のものがいずれも使用できるが、例えば、鉄、ニッケル、銅、亜鉛、コバルト、マンガン、クロム、希土類等の金属及びそれらの合金又は酸化物、表面処理されたガラス、シリカ等の粉末が使用できる。勿論、シリコーン樹脂、アクリル樹脂やフッ素樹脂等で被覆されたフエライトキャリアやマグネタイトキャリアも使用できる。キャリアの粒子径としては、例えば２０〜２００ミクロン程度のものが使用される。本発明の製法によるトナーは、キャリアーとの長時間による強攪試験に於いても微粉の発生がなく、電子写真用トナー粒子として十分な機械的強度を有している。
【００８６】
本発明で得られたトナーと、キャリアとから二成分型静電荷像現像剤を得る場合には、例えばキャリア１００重量部当たり、トナー１〜１５重量部となる様な割合で混合して用いればよい。
【００８７】
本発明は、次の実施形態を含む。１．酸基含有ポリエステル樹脂と着色剤と該ポリエステル樹脂を溶解又は分散しうる疎水性有機溶剤を必須成分とする混合物と、水性媒体を、中和剤の存在下、高せん断作用により、混合・攪拌、乳化させて着色剤内包微粒子（ａ）を形成後、引き続き、該微粒子（ａ）を会合させることにより、着色剤内包球形粒子（ｂ）を形成し、液媒体中に分散している該粒子（ｂ）を乾燥粉体として取り出すことを特徴とする、球形の電子写真用トナーの製造法。
【００８８】
２．水溶性金属化合物の存在下で乳化、会合を行うことを特徴とする、上記１記載の製造法。
【００８９】
３．乳化、会合を、高速回転するローターとそれにかみ合うステーター部分からなる分散機を用い、かつ該ローター部の周速が、８〜３０ｍ／ｓ、好ましくは８〜２５ｍ／ｓとなる範囲内でもって行う、上記１及び２記載の製造法。
【００９０】
４．酸基含有ポリエステル樹脂と着色剤と該ポリエステル樹脂を溶解又は分散しうる疎水性有機溶剤を必須成分とする混合物を、高せん断作用により混合・攪拌している中に、中和剤の存在下、水性媒体を加えると同時に乳化させて着色剤内包微粒子（ａ）を形成する、上記１、２及び３記載の製造法。
【００９１】
５．トナーが、ワーデルの実用球形度で０．９５〜１．００となる様にした上記１、２、３及び４記載の製造法。
【００９２】
６．酸基含有ポリエステル樹脂の酸基が、カルボキシル基であり、該酸基の酸価が１〜３０ｍｇ・ＫＯＨ／ｇである、上記１、２、３、４及び５記載の製造法。
【００９３】
７．水溶性金属化合物が金属の塩化物であり、その添加量が当該ポリエステル樹脂の酸基の５〜８０ｍｏｌ％となる量である、上記１、２、３、４、５及び６記載の製造法。
【００９４】
８．水に対する溶解度が３０重量％以下の、疎水性有機溶剤を使用する、上記１、２、３、４、５、６及び７記載の製造法。
【００９５】
９．酸基含有ポリエステル樹脂と有機赤色顔料と該ポリエステル樹脂を溶解又は分散しうる疎水性有機溶剤を必須成分とする混合物と、水性媒体を、中和剤の存在下、高せん断作用により、混合・攪拌、乳化させて赤色顔料内包微粒子（ａ）を形成後、引き続き、該微粒子（ａ）を会合させることにより、赤色顔料内包球形粒子（ｂ）を形成し、液媒体中に分散している該粒子（ｂ）を乾燥粉体として取り出すことを特徴とする、球形の電子写真用赤色トナーの製造法。
【００９６】
１０．酸基含有ポリエステル樹脂と有機青色顔料と該ポリエステル樹脂を溶解又は分散しうる疎水性有機溶剤を必須成分とする混合物と、水性媒体を、中和剤の存在下、高せん断作用により、混合・攪拌、乳化させて青色顔料内包微粒子（ａ）を形成後、引き続き、該微粒子（ａ）を会合させることにより、青色顔料内包球形粒子（ｂ）を形成し、液媒体中に分散している該粒子（ｂ）を乾燥粉体として取り出すことを特徴とする、球形の電子写真用青色トナーの製造法。
【００９７】
１１．酸基含有ポリエステル樹脂と有機黄色顔料と該ポリエステル樹脂を溶解又は分散しうる疎水性有機溶剤を必須成分とする混合物と、水性媒体を、中和剤の存在下、高せん断作用により、混合・攪拌、乳化させて黄色顔料内包微粒子（ａ）を形成後、引き続き、該微粒子（ａ）を会合させることにより、黄色顔料内包球形粒子（ｂ）を形成し、液媒体中に分散している該粒子（ｂ）を乾燥粉体として取り出すことを特徴とする、球形の電子写真用黄色トナーの製造法。
【００９８】
１２．酸基含有ポリエステル樹脂とカーボンブラックと該ポリエステル樹脂を溶解又は分散しうる疎水性有機溶剤を必須成分とする混合物と、水性媒体を、中和剤の存在下、高せん断作用により、混合・攪拌、乳化させてカーボンブラック内包微粒子（ａ）を形成後、引き続き、該微粒子（ａ）を会合させることにより、カーボンブラック内包球形粒子（ｂ）を形成し、液媒体中に分散している該粒子（ｂ）を乾燥粉体として取り出すことを特徴とする、球形の電子写真用黒色トナーの製造法。
【００９９】
１３．上記９、１０及び１１の、球形の電子写真用有彩色トナーを全て用いて、支持体上の静電荷潜像の現像を行う静電荷像カラー現像方法。
【０１００】
１４．上記９、１０、１１及び１２の、球形の電子写真用トナーを全て用いて、支持体上の静電荷潜像の現像を行う静電荷像現像方法。
【０１０１】
本発明の好適な実施形態は、次の通りである。芳香環を有するジカルボン酸と芳香環を有するジオールのみを反応させて得たカルボキシル基に基づく酸価１〜３０ｍｇ・ＫＯＨ／ｇ、重量平均分子量２千〜１０万、温度１００℃における溶融粘度１０4〜１０6ポイズ、Ｔｇ５５〜７０℃の熱可塑性ポリエステル樹脂と、顔料と、該ポリエステル樹脂を溶解又は分散しうる、水に対する溶解度（２０℃）が３０重量％以下の疎水性有機溶剤を必須成分とする、結着剤樹脂１００重量部当たり２〜１０重量部となる顔料を含み、固形分含有率３０〜６０重量％の混合物と、前記混合物中の有機溶剤を１００重量％とした時に１００〜３００重量％相当量の脱イオン水を、前記混合物中の結着剤樹脂の酸基の２０〜９０モル％相当量のアンモニアを含む水と、必要に応じて前記混合物中の結着剤樹脂の酸基の１０〜６０モル％相当量の２価金属塩化物の存在下、前記混合物の複合高せん断力下、両者が１０〜５０℃で、混合物に脱イオン水を一度に全量を混合・攪拌、乳化させて３〜６ミクロンの体積平均粒子径の顔料内包微粒子（ａ）を形成後、引き続き、該微粒子（ａ）を会合させることにより、前記より大きい顔料内包球形粒子（ｂ）を形成し、系を希釈して会合を止めてから、有機溶媒を蒸留除去、濾過水洗してから、再び脱イオン水に分散させ、希塩酸を加えて逆中和し、表面のアンモニアで中和されたカルボキシル基を遊離のカルボキシル基としてから、濾過水洗して、該粒子（ｂ）を乾燥して、体積平均粒子径で３〜１３ミクロンで、ワーデルの実用球形度０．９５以上の電子写真用トナー粉体原体として取り出す。
【０１０２】
このトナー原体に無機微粒子を添加して、電子写真用乾式トナーとして、これの１〜１５重量部に、２０ミクロン以上の、熱可塑性樹脂被覆した磁性キャリアを混合して、二成分型静電荷像現像剤を得る。
【実施例】
【０１０３】
以下、本発明の実施例を示し、本発明を更に具体的に説明する。しかしながら、本発明はこれらの実施例に限定されるものではない。なお、「部」は、全て重量基準であるものとする。
【０１０４】
（参考例１）（ポリエステル樹脂の合成例）
攪拌機、温度計、Ｎ２ ガス導入管、分留管を有するフラスコにビスフェノールＡプロピレンオキサイド２．２モル付加物の１９５５部（５．５モル相当）、ビスフェノールＡエチレンオキサイド２．２モル付加物の１７８９部（５．５モル相当）、ついでテレフタル酸の８３０部（５モル相当）、イソフタル酸の８３０部（５モル相当）とジブチル錫オキサイドの４部を仕込み、Ｎ２ ガス気流下攪拌加熱昇温し、２３０℃にて脱水縮合反応を行った。  その際原料モノマーが留出しないよう注意を払い、もし留出した場合には留出分を補填して、仕込組成通りの樹脂組成となるよう調整した。酸価が４ｍｇ・ＫＯＨ／ｇとなる迄反応した後、Ｎ２ガスを停止して攪拌しながら室温まで冷却した。ＧＰＣによる重量平均分子量は１２０００であった。島津製作所（株）社製の「ＤＳＣ−５０」の示差走査熱量計ＤＳＣをもちいて、セカンドラン法で、毎分１０℃の昇温速度で測定したところ、樹脂固体のガラス転移点は６１℃であった。島津製作所製フローテスタＣＦＴ−５００を用いて、ノズル径１．０ｍｍφ×１．０ｍｍ、荷重１０Ｋｇ、毎分６℃の昇温速度で樹脂固体の溶融粘度を測定したところ、１００℃において４×１０4ポイズであった。
【０１０５】
（実施例１）
参考例１で得られたポリエステル樹脂の１２００部に、メチルエチルケトンの８００部を加え、よく溶解した樹脂溶液に、「Ｋｅｔ  Ｂｌｕｅ  １２３」（大日本インキ化学工業（株）社製フタロシアニン系顔料）の５０部を添加し、「アイガーモーターミル」（米国アイガー社製モーターミル）にて、湿式顔料分散を行った。分散終了後、メチルエチルケトンにより、固形分含有量を５０％に調整し、ミルベースを得た。
【０１０６】
１Ｌのセパラブルフラスコに、このミルベースの２００部、メチルエチルケトンの５０部、１規定アンモニア水の３．５部を仕込み、「Ｔ．Ｋ．ロボミクス」（特殊機化工業製ホモミクサー、攪拌部直径３０ｍｍ）を用いて３０００ＲＰＭで混合・攪拌しながら温度を３０℃に昇温した。温度が一定となったら、ホモミクサーの回転数を１３０００ＲＰＭ（周速１９．４ｍ／ｓ）に上げ、これに３０℃に調整された脱イオン水の２２５部を一気に添加すると、直ちに転相乳化し、粒径３．７μｍの微粒子が得られた。この分散液を、同様の条件下でさらに撹拌を続け、脱イオン水を添加し転相乳化てから２０分後に撹拌を３０００ＲＰＭ（周速４．５ｍ／ｓ）に落とし、希釈水として脱イオン水の１５０部と、分散安定性を増すために、１規定のアンモニア水の４部を添加した。
【０１０７】
次いで、減圧蒸留により有機溶剤を除去し、濾過水洗を行った。このとき、濾液の固形分含有量を測定したところ、水可溶成分の量は１．５重量％であった。さらに、ウエットケーキを脱イオン水に再分散して、１規定塩酸水溶液を加えてＰＨを約２．５とし、さらに濾過、水洗後、ウエットケーキを乾燥して、目的とする着色剤内包樹脂粒子を得た。
【０１０８】
この着色樹脂粒子は、コールターカウンターによる測定で、体積平均粒子径が６．０μｍで、ワーデルの実用球形度が０．９８であった。また、島津製作所（株）社製の「ＤＳＣ−５０」の示差走査熱量計ＤＳＣをもちいて、セカンドラン法で、毎分１０℃の昇温速度で測定したところ、樹脂固体のガラス転移点は６１℃であった。島津製作所製フローテスタＣＦＴ−５００を用いて、ノズル径１．０ｍｍφ×１．０ｍｍ、荷重１０Ｋｇ、毎分６℃の昇温速度で樹脂固体の溶融粘度を測定したところ、１００℃において４×１０4ポイズであり、参考例１で示したポリエステル樹脂とほぼ同様の値を示した。また、該粒子を樹脂包埋しミクロトームで切削した断面をＴＥＭ（透過型電子顕微鏡）で観察したところ、着色剤が粒子内に均一に分散し、ボイド（空隙）の存在は認められなかった。
【０１０９】
この着色樹脂粒子に、疎水性シリカ  「ＡＥＲＯＳＩＬ  Ｒ９７６」（日本アエロジル社製）の０．７重量％をヘンシェルミキサーを使用して外添し、トナーとした。このトナーを非磁性プリンター（エプソン社製ＬＰ−１７００）に用いたところ、青色の良好な画像が得られた。
【０１１０】
また前記トナー４重量部に粒子径８０μｍのシリコンコートフェライトキャリア（パウダーテック社製）１００重量部を加えて混合し、ブローオフ帯電量を測定したところ−４９μＣ／ｇを示し、この現像剤を市販の複写機（三田工業製ＤＣ−１１１）に用いたところ十分実用に供しうる良好な画像がえられた。
【０１１１】
（実施例２）
参考例１で得られたポリエステル樹脂の１２００部に、メチルエチルケトンの８００部を加え、よく溶解した樹脂溶液に、「Ｋｅｔ  Ｙｅｌｌｏｗ  ４０３」（大日本インキ化学工業（株）社製ジスアゾ系顔料、硫酸バリウム無添加品）の３７部を添加し、「アイガーモーターミル」（米国アイガー社製モーターミル）にて、湿式顔料分散を行った。分散終了後、メチルエチルケトンにより、固形分含有量を５０％に調整し、ミルベースを得た。
【０１１２】
１Ｌのセパラブルフラスコに、このミルベースの２００部、メチルエチルケトンの８５．７部、１規定アンモニア水の５．７部、塩化カルシウム二水和物の０．１３部を仕込み、「Ｔ．Ｋ．ロボミクス」（特殊機化工業製ホモミクサー、攪拌部直径３０ｍｍ）を用いて３０００ＲＰＭで混合・攪拌しながら温度を３０℃に昇温した。温度が一定となったら、ホモミクサーの回転数を１００００ＲＰＭ（周速１４．９ｍ／ｓ）に上げ、これに３０℃に調整された脱イオン水の２５７部を一気に添加すると、直ちに転相乳化し、粒径４．４μｍの微粒子が得られた。この分散液を、同様の条件下でさらに撹拌を続け、脱イオン水を添加してから１２分後に撹拌を３０００ＲＰＭ（周速４．５ｍ／ｓ）に落とし、希釈水として脱イオン水の２００部と、分散安定性を増すために、１規定のアンモニア水の３．５部を添加した。
【０１１３】
次いで、減圧蒸留により有機溶剤を除去し、濾過水洗を行った。このとき、濾液の固形分含有量を測定したところ、水可溶成分の量は１．４重量％であった。さらに、ウエットケーキを脱イオン水に再分散して、１規定塩酸水溶液を加えてＰＨを約２．５とし、さらに濾過、水洗後、ウエットケーキを乾燥して、目的とする着色剤内包樹脂粒子を得た。
【０１１４】
この着色樹脂粒子は、コールターカウンターによる測定で、体積平均粒子径が６．２μｍで、ワーデルの実用球形度が０．９８であった。また、島津製作所（株）社製の「ＤＳＣ−５０」の示差走査熱量計ＤＳＣをもちいて、セカンドラン法で、毎分１０℃の昇温速度で測定したところ、樹脂固体のガラス転移点は６１℃であった。島津製作所製フローテスタＣＦＴ−５００を用いて、ノズル径１．０ｍｍφ×１．０ｍｍ、荷重１０Ｋｇ、毎分６℃の昇温速度で樹脂固体の溶融粘度を測定したところ、１００℃において４．２×１０4ポイズであり、参考例１で示したポリエステル樹脂とほぼ同様の値を示した。また、該粒子を樹脂包埋しミクロトームで切削した断面をＴＥＭ（透過型電子顕微鏡）で観察したところ、着色剤が粒子内に均一に分散し、ボイド（空隙）の存在は認められなかった。
【０１１５】
この着色樹脂粒子に、疎水性シリカ  「ＡＥＲＯＳＩＬ  Ｒ９７６」（日本アエロジル社製）の０．７重量％をヘンシェルミキサーを使用して外添し、トナーとした。このトナーを非磁性プリンター（エプソン社製ＬＰ−１７００）に用いたところ、黄色の良好な画像が得られた。
【０１１６】
また前記トナー４重量部に粒子径８０μｍのシリコンコートフェライトキャリア（パウダーテック社製）１００重量部を加えて混合し、ブローオフ帯電量を測定したところ−５１μＣ／ｇを示し、この現像剤を市販の複写機（三田工業製ＤＣ−１１１）に用いたところ十分実用に供しうる良好な画像がえられた。
【０１１７】
（実施例３）
参考例１で得られたポリエステル樹脂の１２００部に、メチルエチルケトンの８００部を加え、よく溶解した樹脂溶液に、「Ｔｏｎｅｒ  Ｍａｇｅｎｔａ  Ｅー０２」（ヘキストインダストリー（株）社製キナクリドン系顔料）の５０部を添加し、
「アイガーモーターミル」（米国アイガー社製モーターミル）にて、湿式顔料分散を行った。分散終了後、メチルエチルケトンにより、固形分含有量を５０％に調整し、ミルベースを得た。
【０１１８】
１Ｌのセパラブルフラスコに、このミルベースの２００部、メチルエチルケトンの８５．７部、１規定アンモニア水の６．６部、塩化カルシウム二水和物の０．１３部を仕込み、「Ｔ．Ｋ．ロボミクス」（特殊機化工業製ホモミクサー、攪拌部直径３０ｍｍ）を用いて３０００ＲＰＭで混合・攪拌しながら温度を１５℃に昇温した。温度が一定となったら、ホモミクサーの回転数を９０００ＲＰＭ（周速１３．４ｍ／ｓ）に上げ、これに１５℃に調整された脱イオン水の２３０部を一気に添加すると、直ちに転相乳化し、粒径５．１μｍの微粒子が得られた。この分散液を、同様の条件下でさらに撹拌を続け、脱イオン水を添加してから１１分後に撹拌を３０００ＲＰＭ（周速４．５ｍ／ｓ）に落とし、希釈水として脱イオン水の２００部と、分散安定性を増すために、１規定のアンモニア水の２．８部を添加した。
【０１１９】
次いで、減圧蒸留により有機溶剤を除去し、濾過水洗を行った。このとき、濾液の固形分含有量を測定したところ、水可溶成分の量は１．４重量％であった。さらに、ウエットケーキを脱イオン水に再分散して、１規定塩酸水溶液を加えてＰＨを約２．５とし、さらに濾過、水洗後、ウエットケーキを乾燥して、目的とする着色剤内包樹脂粒子を得た。
【０１２０】
この着色樹脂粒子は、コールターカウンターによる測定で、体積平均粒子径が６．０μｍで、ワーデルの実用球形度が０．９７であった。また、島津製作所（株）社製の「ＤＳＣ−５０」の示差走査熱量計ＤＳＣをもちいて、セカンドラン法で、毎分１０℃の昇温速度で測定したところ、樹脂固体のガラス転移点は６１℃であった。島津製作所製フローテスタＣＦＴ−５００を用いて、ノズル径１．０ｍｍφ×１．０ｍｍ、荷重１０Ｋｇ、毎分６℃の昇温速度で樹脂固体の溶融粘度を測定したところ、１００℃において４．３×１０4ポイズであり、参考例１で示したポリエステル樹脂とほぼ同様の値を示した。また、該粒子を樹脂包埋しミクロトームで切削した断面をＴＥＭ（透過型電子顕微鏡）で観察したところ、着色剤が粒子内に均一に分散し、ボイド（空隙）の存在は認められなかった。
【０１２１】
この着色樹脂粒子に、疎水性シリカ  「ＡＥＲＯＳＩＬ  Ｒ９７６」（日本アエロジル社製）の０．７重量％をヘンシェルミキサーを使用して外添し、トナーとした。このトナーを非磁性プリンター（エプソン社製ＬＰ−１７００）に用いたところ、赤色の良好な画像が得られた。
【０１２２】
また前記トナー４重量部に粒子径８０μｍのシリコンコートフェライトキャリア（パウダーテック社製）１００重量部を加えて混合し、ブローオフ帯電量を測定したところ−４８μＣ／ｇを示し、この現像剤を市販の複写機（三田工業製ＤＣ−１１１）に用いたところ十分実用に供しうる良好な画像がえられた。
【０１２３】
上記した通り、実施例で得たトナーは、いずれも水性媒体へのポリエステル樹脂の水可溶成分の溶出がより少なく、歩留まり（収率）がより良好であるとともに、用いた樹脂が本来有する優れた特性をそのまま引き継ぎ、熱特性のバランスに優れた、粒子径分布が極めてシャープで、球形度の著しく高いトナーが容易に得られる。